(57)【要約】【課題】複雑な製造プロセスの追加を伴うことなくリーク電流や発光ムラの発生を抑制する、表示品位の良好な有機ＥＬ表示装置及びその製造方法を提供する。【解決手段】有機ＥＬ表示装置１０は、各画素領域１５を囲むように設けられた撥液性を有する絶縁性のバンク１４と、バンク１４内に設けられた親液性を有する絶縁性の構造体１９と、を備える。【選択図】図２
2009266517.tif 000002
【特許請求の範囲】
【請求項１】
複数の画素領域がマトリクス状に設けられた有機ＥＬ表示装置であって、
各画素領域を囲むように設けられた撥液性を有する絶縁性のバンクと、
上記バンク内に設けられた親液性を有する絶縁性の構造体と、
を備えた有機ＥＬ表示装置。
【請求項２】
請求項１に記載された有機ＥＬ表示装置において、
上記構造体は、突状に形成されている有機ＥＬ表示装置。
【請求項３】
請求項１に記載された有機ＥＬ表示装置において、
上記構造体は、上記バンク内において複数設けられている有機ＥＬ表示装置。
【請求項４】
請求項１に記載された有機ＥＬ表示装置において、
上記構造体は、透明材料で形成されている有機ＥＬ表示装置。
【請求項５】
請求項１に記載された有機ＥＬ表示装置において、
上記マトリクス状に設けられた複数の画素領域における各隣接画素領域に渡ってキャリア輸送層が設けられており、
上記バンク及び上記構造体は、それぞれ上記キャリア輸送層上に設けられている有機ＥＬ表示装置。
【請求項６】
請求項１に記載された有機ＥＬ表示装置において、
上記マトリクス状に設けられた複数の画素領域における各隣接画素領域に渡ってキャリア輸送層及びキャリアブロッキング層が設けられており、
上記バンク及び上記構造体は、それぞれ上記キャリアブロッキング層上に設けられている有機ＥＬ表示装置。
【請求項７】
複数の画素領域がマトリクス状に設けられた有機ＥＬ表示装置の製造方法であって、
各画素領域を囲むように撥液性を有する絶縁性のバンクを形成する工程と、
上記バンク内に親液性を有する絶縁性の構造体を形成する工程と、
上記構造体が形成された上記バンク内にインクジェット方式によって機能性材料を含む組成物を供給して機能性材料層を形成する工程と、
を備えた有機ＥＬ表示装置の製造方法。
【請求項８】
請求項７に記載された有機ＥＬ表示装置の製造方法において、
上記構造体を、上記バンク内に供給された組成物の液滴の１／３以上の高さに形成する有機ＥＬ表示装置の製造方法。
【請求項９】
請求項７に記載された有機ＥＬ表示装置の製造方法において、
上記バンク及び上記構造体を、互いの間隔が、少なくとも一箇所において上記バンク内に供給された組成物の液滴の直径よりも小さくなるように形成する有機ＥＬ表示装置の製造方法。
【請求項１０】
請求項７に記載された有機ＥＬ表示装置の製造方法において、
上記構造体を突状に形成する有機ＥＬ表示装置の製造方法。
【請求項１１】
請求項７に記載された有機ＥＬ表示装置の製造方法において、
上記構造体を上記バンク内において複数形成する有機ＥＬ表示装置の製造方法。
【請求項１２】
請求項７に記載された有機ＥＬ表示装置の製造方法において、
上記構造体を透明材料で形成する有機ＥＬ表示装置の製造方法。
【請求項１３】
請求項７に記載された有機ＥＬ表示装置の製造方法において、
上記マトリクス状に設けられた複数の画素領域における各隣接画素領域に渡ってキャリア輸送層を形成し、
上記バンク及び上記構造体を、それぞれ上記キャリア輸送層上に形成する有機ＥＬ表示装置の製造方法。
【請求項１４】
請求項７に記載された有機ＥＬ表示装置の製造方法において、
上記マトリクス状に設けられた複数の画素領域における各隣接画素領域に渡ってキャリア輸送層及びキャリアブロッキング層を形成し、
上記バンク及び上記構造体を、それぞれ上記キャリアブロッキング層上に形成する有機ＥＬ表示装置の製造方法。
【発明の詳細な説明】
【技術分野】
【０００１】
本発明は、有機ＥＬ表示装置、及び、インクジェット方式を用いた有機ＥＬ表示装置の製造方法に関する。
【背景技術】
【０００２】
近年、液晶表示装置は多種多様な分野でフラットパネルディスプレイとして盛んに用いられているが、視野角によりコントラストや色味が大きく変化したり、バックライトなどの光源を必要とするために低消費電力化が容易ではないこと、薄型化や軽量化に限界があることなどは依然として大きな課題である。また、液晶表示装置はフレキシブル化に関しても依然として大きな課題がある。そこで近年、液晶表示装置に代わる表示装置として、例えば有機エレクトロルミネッセンス（以下、有機ＥＬ）素子を用いた自発光型の表示装置が期待されている。有機ＥＬ素子は、陽極と陰極とに挟まれた有機ＥＬ層に電流を流すことで、有機ＥＬ層を構成する有機分子が発光するものであり、その有機ＥＬ素子を用いた有機ＥＬ表示装置は、自発光型であることから薄型化や軽量化、低消費電力化の点で優れており、また広視野角であるため、次世代のフラットパネルディスプレイの候補として大きな注目を集めている。さらに、フレキシブル化に関しても液晶表示装置より優位である可能性をもっている。実際に、その薄型や広視野角を生かして、携帯型音楽機器や携帯電話のメインディスプレイとして実用化が広がりつつある。
【０００３】
上記有機ＥＬ素子は、それを形成している機能性材料の種類によって、一般的に製造方法が異なる。例えば、機能性材料として高分子有機化合物を用いる場合には、機能性材料は、スピンコート方式やスクリーン印刷方式、インクジェット方式等の湿式法によって成膜される。一方、機能性材料として低分子有機化合物を用いる場合には、真空蒸着方式やスパッタリング方式等の乾式法によって成膜される場合が多い。
【０００４】
上記の成膜方法の中で、インクジェット方式は、他方式に比べて一般的に成膜材料の使用効率が高く、マスク不要でパターニングが可能であることや、大面積の有機ＥＬ表示装置の製造に容易に対応できる等の優れた利点を有している。このため、従来、上記インクジェット方式による有機ＥＬ素子に関する研究が積極的に行われている。
【０００５】
このような技術として、例えば、特許文献１には、電極間に導電性分子を含んだ正孔注入輸送層や発光性の有機分子を含む発光層を有する有機ＥＬ素子を作製する場合に、インクジェット式記録ヘッドを用いて、正孔注入輸送層や発光層を形成することが開示されている。
【０００６】
上記インクジェット方式を用いる場合、一般的に、素子を構成する基板には吐出された液滴を画素内に保持するための隔壁（バンク）が形成される。このバンクは、吐出された液滴が隣接画素に漏れ出すことのないように、撥液性を有している場合が多い。例えば、特許文献２によれば、フッ素化合物などを含むガスでプラズマ処理を行うことで、バンクの非親和性（撥液性）を画素内の電極上よりも高めることで、液滴を画素内に閉じ込める方法が開示されている。また、前記文献のようにプラズマ処理を用いなくとも、例えばフッ素化合物を含有する材料でバンクを形成することで、液滴に対するバンクの撥液性を付与することもできる。さらに、ＵＶ処理や酸素ガスなどによるプラズマ処理を行うことで、バンクの内側の画素内には親液性を付与すれば、バンクと画素内との液滴に対する親和性の差異がさらに顕著になるために、画素内への液滴保持が一層確実なものになるとされている。
【特許文献１】特開２０００−１０６２７８号公報
【特許文献２】特許第３７４３６０号公報
【発明の開示】
【発明が解決しようとする課題】
【０００７】
ところで、有機ＥＬ素子に使用される機能性材料層は、十分な電界が印加されるようにするため、厚さが１００ｎｍ程度となるように、非常に薄膜に形成される。また、キャリアブロッキング層と呼ばれる、キャリアを発光層内に閉じ込める機能性材料層は、他の機能性材料層に比べて一般的に導電率が低いため、さらに薄い膜厚で形成されることが多い。
【０００８】
ここで、バンクで覆われた画素領域に、インクジェット法を用いて、液滴の供給により正孔輸送層及び発光層を順に積層する場合を考える。
【０００９】
まず、バンク内の陽極上に、正孔注入層となる機能性材料を含んだ液滴を吐出し、乾燥および加熱により溶媒除去を行うことで、正孔輸送層が画素内に形成される。次いで、その膜上に発光層となる機能性材料を含んだ液滴を吐出し、同様に乾燥および加熱により溶媒除去を行うことで、発光層が画素内に形成される。これらの機能性材料層を形成する際に、下地となる層（正孔輸送層に対しては電極、発光層に対しては正孔輸送層）の吐液に対する親液性が不十分である場合や、吐液の表面張力が高い場合は、吐液が十分に画素内に広がらず、下地層を完全に被覆するように液滴がバンク内に保持されないことがある。この場合、乾燥および加熱を経て形成された正孔輸送層や発光層も同様に画素内全面を十分に覆ってはおらず、下地層が一部露出した状態になる。この状態でさらにその上に陰極を真空蒸着法などにより形成した場合、正孔輸送層及び発光層が共に完全に広がっていない部分では、下地の電極が露出しているため、陽極と陰極とが直接接触する。また、発光層のみが画素内を完全に被覆していない部分では、正孔輸送層と陰極とが直接接触することになる。これらの発光層を介しない接触部分は、有機ＥＬ素子の各画素に電流を流して発光を得る場合に発光に寄与しないだけでなく、当該部分での電流損失による輝度の低下、リーク電流による発熱、消費電力の増加なども発生させるため、電力効率や素子寿命に重大な問題を引き起こす。したがって、画素内を完全に被覆するような製造方法が必須となる。正孔輸送層や発光層となる吐液の量を増やして被覆性を改善することも考えられるが、適切な量以上の液滴を画素内に吐出するとバンクを乗り越えて想定しない隣接画素へ漏出する危険性があったり、適切量以上の液滴を供給するため、所望の膜厚からずれてしまうという問題点が発生する。
【００１０】
また、正孔輸送層が十分に画素内を被覆しておらず、発光層だけが画素内を完全に被覆している場合にも問題は発生する。すなわち、正孔輸送層が画素内を完全に被覆していない部分では、発光層と陽極とが直接接触しているが、正孔輸送層を介しないと発光層への正孔注入量が非常に低下する場合がある。したがって、その部分では、他の正常部に比べて非常に発光し難くなり、ムラの発生要因となるばかりでなく、電力効率や素子寿命にも問題を引き起こす場合がある。
【００１１】
これらは、正孔輸送層の代わりに電子輸送層を使用する場合や、その両者を使用する場合、さらにはキャリアブロッキング層を用いる場合でも同様である。すなわち、いずれの層においても、画素内を完全に被覆していない場合には、良好な発光状態が得られず、有機ＥＬ表示装置の表示品位を著しく低下させることになる。
【００１２】
また、特開２００５−５５８２１号公報には、段差上に親水性の絶縁部材を形成することで、下方に形成される配線によって生じる画素電極上の段差に発光層を確実に形成させる方法が示されている。しかしながら、前記特許文献に記載の技術は、段差部分での発光層の形成不十分によるリーク電流の防止を目的としたものであり、バンクで囲われた画素内での吐液の被覆性に対しての効果に関して言及はなく、また、前述した画素構造においては、画素電極上に前記特許文献の技術が必要となるような段差の部分は存在しない。
【００１３】
本発明は、斯かる諸点に鑑みてなされたものであり、その目的とするところは、複雑な製造プロセスの追加を伴うことなくリーク電流や発光ムラの発生を抑制する、表示品位の良好な有機ＥＬ表示装置及びその製造方法を提供することである。
【課題を解決するための手段】
【００１４】
本発明に係る有機ＥＬ表示装置は、複数の画素領域がマトリクス状に設けられた有機ＥＬ表示装置であって、各画素領域を囲むように設けられた撥液性を有する絶縁性のバンクと、バンク内に設けられた親液性を有する絶縁性の構造体と、を備えたことを特徴とする。
【００１５】
また、本発明に係る有機ＥＬ表示装置は、構造体が突状に形成されていてもよい。
【００１６】
さらに、本発明に係る有機ＥＬ表示装置は、構造体がバンク内において複数設けられていてもよい。
【００１７】
また、本発明に係る有機ＥＬ表示装置は、構造体が透明材料で形成されていてもよい。
【００１８】
さらに、本発明に係る有機ＥＬ表示装置は、マトリクス状に設けられた複数の画素領域における各隣接画素領域に渡ってキャリア輸送層が設けられており、バンク及び構造体が、それぞれキャリア輸送層上に設けられていてもよい。
【００１９】
また、本発明に係る有機ＥＬ表示装置は、マトリクス状に設けられた複数の画素領域における各隣接画素領域に渡ってキャリア輸送層及びキャリアブロッキング層が設けられており、バンク及び構造体が、それぞれキャリアブロッキング層上に設けられていてもよい。
【００２０】
本発明に係る有機ＥＬ表示装置の製造方法は、複数の画素領域がマトリクス状に設けられた有機ＥＬ表示装置の製造方法であって、各画素領域を囲むように撥液性を有する絶縁性のバンクを形成する工程と、バンク内に親液性を有する絶縁性の構造体を形成する工程と、構造体が形成されたバンク内にインクジェット方式によって機能性材料を含む組成物を供給して機能性材料層を形成する工程と、を備えたことを特徴とする。
【００２１】
また、本発明に係る有機ＥＬ表示装置の製造方法は、構造体をバンク内に供給された組成物の液滴の１／３以上の高さに形成してもよい。
【００２２】
さらに、本発明に係る有機ＥＬ表示装置の製造方法は、バンク及び構造体を、互いの間隔が、少なくとも一箇所においてバンク内に供給された組成物の液滴の直径よりも小さくなるように形成してもよい。
【００２３】
また、本発明に係る有機ＥＬ表示装置の製造方法は、構造体を突状に形成してもよい。
【００２４】
さらに、本発明に係る有機ＥＬ表示装置の製造方法は、構造体をバンク内において複数形成してもよい。
【００２５】
また、本発明に係る有機ＥＬ表示装置の製造方法は、構造体を透明材料で形成してもよい。
【００２６】
さらに、本発明に係る有機ＥＬ表示装置の製造方法は、マトリクス状に設けられた複数の画素領域における各隣接画素領域に渡ってキャリア輸送層を形成し、バンク及び構造体を、それぞれキャリア輸送層上に形成してもよい。
【００２７】
また、本発明に係る有機ＥＬ表示装置の製造方法は、マトリクス状に設けられた複数の画素領域における各隣接画素領域に渡ってキャリア輸送層及びキャリアブロッキング層を形成し、バンク及び構造体を、それぞれキャリアブロッキング層上に形成してもよい。
【００２８】
次に、本発明の上述の構成による作用について従来の構成との対比から詳細に説明する。
【００２９】
図６は、従来の有機ＥＬ表示装置１００の平面図を示す。図７（ａ）〜（ｄ）は、有機ＥＬ表示装置１００の製造工程における、図６のＡ−Ａ’線断面図を示す。
【００３０】
従来の有機ＥＬ表示装置１００の製造方法では、例えば、図７（ａ）のように、まず、薄膜トランジスタ等がマトリクス状に形成された基板１１１上において、画素領域１１５に対応するように陽極１１２が、さらに陽極１１２を囲むようにＳｉＯ２層１１３及びバンク１１４が形成される。次いで、インクジェット方式にて正孔輸送材料を含む液滴１１６’が、バンク１１４で囲まれた陽極１１２上に供給され、乾燥および焼成を経て図７（ｂ）に示すような正孔輸送層１１６が形成される。続いて、同様に、図７（ｃ）に示すように、インクジェット方式にて発光層材料を含む液滴１１７’がバンク１１４内の正孔輸送層１１６上に供給され、図７（ｄ）に示すような発光層１１７が形成される。その際、陽極１１２上の吐液に対する濡れ広がり性が十分でなかったり、吐液の表面張力が強いと、吐液が縮まろうとする結果、図７（ｃ）に示すように画素中央部に集まった形で吐液が保持され、バンク１１４と吐液との間に空隙部分が残る。そして、乾燥および焼成後には、図７（ｄ）に示すように、陽極１１２が露出した空隙部分１１９が残存する。この状態のまま、図７（ｄ）に示すように陰極１１８を形成すれば、発光層１１７を介さずに、陽極１１２と陰極１１８とが接触する。その結果、それらの接触部で発光に寄与しないリーク電流による電流損失や発熱が生じてしまう。
【００３１】
また、その他の従来の有機ＥＬ表示装置の構成としては、図８（ａ）に示すように、正孔輸送層１１６のみの画素内被覆性が不十分であり、空隙部分１１９’が残存する場合もある。また、図８（ｂ）に示すように、発光層１１７のみの画素内被覆性が不十分であり、空隙部分１１９’’が残存する場合もある。図８（ａ）の場合は、陽極１１２から発光層１１７への正孔注入量が低いため、正孔輸送層１１６の空隙部１１９’で発光ムラが発生する。同図（ｂ）では発光層１１７の空隙部１１９’’で発光層１１７を介さない正孔輸送層１１６と陰極１１８との間のリークが発生する。
【００３２】
これに対し、本発明の構成によれば、各画素領域を囲むように設けたバンク内に、親液性を有する絶縁性の構造体を形成することで、吐液が構造体によって所定位置に保持される。そのため、従来の構成で発生していた吐液が縮まって画素中央部に集まる現象が抑制され、正孔輸送層や発光層といった機能性材料の吐液が各画素領域に十分に広がり、画素を完全に被覆することが可能となる。すなわち、上述したような従来の構成における機能性材料層の空隙部分が発生しない。したがって、従来の構成で発生していたリーク電流や発光ムラが良好に抑制される。
【００３３】
また、本発明の構成によれば、構造体が突状に形成されているため、表示に寄与しない構造体の領域を最小限にしながら吐液をバンク内の所定位置に良好に保持することができる。
【００３４】
さらに、本発明の構成によれば、構造体がバンク内において複数設けられているため、より良好に、吐液をバンク内の所定位置に保持することができる。
【００３５】
また、本発明の構成によれば、構造体が透明材料で形成されているため、発光層の発光を吸収せず、透過させる。このため、発光面積の減少を抑制し、発光層の発光を効率良く利用することができる。
【００３６】
さらに、本発明の構成によれば、キャリア輸送層が隣接画素領域に渡って形成されており、バンクおよび構造体がキャリア輸送層上に形成されている。ここで、キャリア輸送層とは、正孔輸送層並びに電子輸送層を示す。これにより、画素内にはキャリア輸送層に空隙部分がなく、また、その上層に形成される機能材料層は、親液性の構造体により十分に広がり画素を完全に被覆する。このため、機能性材料層の空隙部分が発生しない。したがって、従来の構成で発生していたリーク電流や発光ムラが抑制される。
【００３７】
また、本発明の構成によれば、キャリア輸送層およびキャリアブロッキング層が隣接画素領域に渡って形成されており、バンクおよび構造体がキャリアブロッキング層上に形成されている。これにより、画素内のキャリア輸送層およびキャリアブロッキング層に空隙部分がなく、また、その上層に形成される機能材料層が親液性の構造体により十分に広がり、画素を完全に被覆する。このため、機能性材料層の空隙部分が発生しない。したがって、従来の構成で発生していたリーク電流や発光ムラが抑制される。
【００３８】
さらに、本発明の構成によれば、構造体をバンク内に供給された組成物の液滴の１／３以上の高さに形成するため、構造体表面への吐液のぬれ広がり効果が十分に高まり、供給された吐液が縮まり画素中央部に集まることが効果的に抑制され、バンク内の所定位置に確実に保持される。したがって、吐液が画素を完全に被覆し、機能性材料層の空隙部分が発生しない。
【００３９】
また、バンク及び構造体を、互いの間隔が、少なくとも一箇所においてバンク内に供給された組成物の液滴の直径よりも小さくなるように形成する。これにより、供給された吐滴がバンク端と親液性の構造体との両方に接触するため、供給された吐液が縮まり画素中央部に集まる現象が抑制され、バンク内の所定位置に確実に保持される。したがって、吐液が画素を完全に被覆し、機能性材料層の空隙部分が発生しない。
【００４０】
以上に述べたような本発明の作用は、画素領域内に親液性を有する絶縁性の構造体を形成するだけで成し得ることができる。すなわち、本発明では、複雑な製造プロセスの追加を伴うことなくリーク電流や発光ムラの発生を抑制する、表示品位の良好な有機ＥＬ表示装置及びその製造方法を提供することが可能となる。
【発明の効果】
【００４１】
本発明によれば、複雑な製造プロセスの追加を伴うことなくリーク電流や発光ムラの発生を抑制する、表示品位の良好な有機ＥＬ表示装置及びその製造方法を提供することができる。
【発明を実施するための最良の形態】
【００４２】
本発明に係る有機ＥＬ表示装置は、基板上に複数の薄膜トランジスタ、信号線が形成され、その上方に平坦化層および第１の電極が形成されたアクティブマトリクス基板上、あるいは基板上に複数の信号線と第１の電極が形成されたパッシブマトリクス基板上に、インクジェット方式により塗布された液滴を保持するための絶縁性の隔壁層（バンク）、画素内に形成された親液性を有する絶縁性の構造体、有機化合物の発光層を含む機能性材料層、第２の電極を、この順にそれぞれ積層した構造を有する。
【００４３】
アクティブマトリクス基板上のＴＦＴ等のアクティブ素子部と有機ＥＬ部とは、平坦化層の機能を有する層間絶縁膜で分離されており、層間絶縁膜に穿たれたコンタクトホールを通る接続用の導電体を介して下層のアクティブ素子部と上層の第１の電極とが電気的に接続されている。前記接続用の導電体として、第１の電極を用いることも可能である。
【００４４】
また、上記機能性材料層は、低分子材料でも高分子材料でも構わない。
【００４５】
上記機能性材料層は、例えば、下記の構成が挙げられるが、本発明はこれらに限定されるものではない。ここで、キャリア輸送層とは正孔輸送層あるいは電子輸送層を示す。また、電子ブロッキング層は、キャリアブロッキング層の一つである。本発明では、下記における全ての層を総称して機能性材料層と称している
（１）正孔輸送層／有機発光層
（２）有機発光層／電子輸送層
（３）正孔輸送層／有機発光層／電子輸送層
（４）正孔注入層／正孔輸送層／有機発光層／電子輸送層
（５）正孔輸送層／電子ブロッキング層／有機発光層／電子輸送層
上記有機発光層は、一層でも多層構造でもよい。また母体材料にドーパントをドープした層でも構わない。
【００４６】
以下、高分子有機発光層を用いた有機ＥＬを例として説明するが、本発明はこれに何ら限定されるものではなく、無論、低分子有機発光層を用いても構わない。また、本発明では上記機能性材料層の全てをインクジェット方式により積層する必要はなく、いずれかの層において、インクジェット方式を用いていればよい。例えば、上記（４）の構成において、正孔輸送層に無機物を使用し、スパッタリング法や蒸着法を用いて基板上に積層した後、有機発光層と電子輸送層をインクジェット方式で積層しても良い。
【００４７】
上記有機発光層形成用塗液は、少なくとも発光材料を含有した溶液であり、一種類もしくは多種類の発光材料を含有していてもよい。また、その他に膜保持材（バインダー）、レベリング材、発光アシスト材、添加材（ドナー、アクセプター等）キャリア輸送材、発光性のドーパント等が含有されていてもよい。
【００４８】
発光材料としては、有機ＬＥＤ素子用の公知の発光材料を用いることが出来る。このような発光材料には高分子発光材料、高分子発光材料の前駆体等に分類される。以下にこれらの具体的な化合物を例示するが、本発明はこれらに限定されるものではない。
【００４９】
高分子発光材料としては、例えば、ポリ（２−デシルオキシ−１、４−フェニレン）（ＤＯ−ＰＰＰ）、ポリ［２、５−ビス−［２−（Ｎ，Ｎ，Ｎ−トリエチルアンモニウム）エトキシ］−１、４−フェニル−アルト−１、４−フェニレン］ジブロマイド（ＰＰＰ−ＮＥｔ３＋）、ポリ[２−（２’−エチルヘキシルオキシ）−５−メトキシ−１、４−フェニレンビニレン]（ＭＥＨ−ＰＰＶ）等が挙げられる。
【００５０】
また、高分子発光材料の前駆体としては、例えば、ポリ（ｐ−フェニレンビニレン）前駆体（Ｐｒｅ−ＰＰＶ）、ポリ（ｐ−ナフタレンビニレン）前駆体（Ｐｒｅ−ＰＮＶ）等が挙げられる。
【００５１】
溶剤としては、上記発光材料を溶解または分散できる溶剤であれば良く、例えば、純水、メタノール、エタノール、ＴＨＦ(テトラヒドロフラン)、クロロホルム、トルエン、キシレン、トリメチルベンゼン等があげられる。但し、バンク内でのぬれ広がり性を向上させ、画素の被覆性を上げるために、表面張力の低い溶剤が好適に用いられる。
【００５２】
正孔輸送層及び電子輸送層（合わせてキャリア輸送層）は、それぞれ単層構造でも多層構造でも良く、また注入層としての機能を兼ねていても構わない。
【００５３】
キャリア輸送層は、発光層材料と同様に、インクジェット方式だけでなく、他の公知の方法でも成膜が可能である。
【００５４】
キャリア輸送材料としては、公知の材料が使用可能である。以下にこれらの具体的な化合物を示すが、本発明はこれに限定されるものではない。
【００５５】
正孔輸送材料としては、例えば、ポルフィリン化合物、Ｎ,Ｎ’ −ビス−(３−メチルフェニル) −Ｎ,Ｎ’−ビス−(フェニル) −ベンジジン(ＴＰＤ)、Ｎ,Ｎ’−ジ(ナフタレン−１−イル)−Ｎ,Ｎ’−ジフェニル−ベンジジン(ＮＰＤ)等の芳香族第３級アミン化合物、ヒドラゾン化合物、キナクリドン化合物、スチルアミン化合物等の低分子材料、ポリアニリン、３,４−ポリエチレンジオキシチオフェン／ポリスチレンサルフォネート(ＰＥＤＯＴ／ＰＳＳ)、ポリ（トリフェニルアミン誘導体）、ポリビニルカルバゾール（ＰＶＣｚ）等の高分子材料、ポリ(ｐ−フェニレンビニレン)前駆体、ポリ(ｐ-ナフタレンビニレン)前駆体等の高分子材料前駆体が挙げられる。
【００５６】
電子輸送材料としては、例えば、オキサジアゾール誘導体、トリアゾール誘導体、ベンゾキノン誘導体、ナフトキノン誘導体、フルオレン誘導体等の低分子材料、ポリ[オキサジアゾール]等の高分子材料が挙げられる。
【００５７】
キャリアブロッキング層は、単層構造でも多層構造でも良い。
【００５８】
キャリアブロッキング層は、発光層材料と同様に、インクジェット方式だけでなく、他の公知の方法でも成膜が可能である。
【００５９】
キャリアブロッキング材料としては、公知の材料が使用可能である。以下にこれらの具体的な化合物を示すが、本発明はこれに限定されるものではない。
【００６０】
電子ブロッキング材料として、Ｎ,Ｎ’ −ビス−(３−メチルフェニル) −Ｎ,Ｎ’−ビス−(フェニル) −ベンジジン(ＴＰＤ)等の低分子材料、ポリビニルカルバゾール（ＰＶＣｚ）等の高分子材料、正孔ブロッキング材料として、オキサジアゾール誘導体等の高分子材料が挙げられる。
【００６１】
また、溶剤としては、発光材料の形成に使用する溶剤が使用可能である。但し、例えば正孔輸送層の上にインクジェット方式にて発光層を積層する場合、発光材料に使用する溶剤に可溶な正孔輸送材料は発光層成膜時に発光材料の溶剤に溶解し、膜均一性が悪化する。したがって、前段の機能性材料としては、後段に積層される機能性材料に使用されている溶剤には不溶な材料を使用することが望ましい。
【００６２】
電極の各層には、公知の電極材料を用いることが可能である。また、電極層と機能性材料層との界面には、必要に応じてキャリア注入層等の膜を挿入することもできる。
【００６３】
陽極としては、仕事関数の大きな金属材料（Ａｕ,Ｎｉ,Ｐｔ等）や導電性金属酸化物（ＩＴＯ,ＩＺＯ,ＺｎＯ,ＳｎＯ２等）を単層あるいは複数の材料の積層膜として用いることができる。また、これらの陽極上に導電性を大きく妨げない程度の厚み（例えば１ｎｍ程度）の酸化物を機能性材料層に接する側に積層したものを用いても良い。
【００６４】
陰極として用いる電極材料としては、仕事関数が４．０ｅＶ以下の低仕事関数を有するＣａ、Ｃｅ、Ｃｓ、Ｒｂ、Ｓｒ、Ｂａ、Ｍｇ、Ｌｉ等を用いることが可能であるが、高分子有機発光層に対しては、Ｃａ、Ｂａが好適に用いられる。陰極は、前述の低仕事関数の電極が酸素や水等による変質を抑えるために、Ｎｉ、Ｏｓ、Ｐｔ、Ｐｄ、Ａｌ、Ａｕ、Ｒｈ、Ａｇ等の、科学的に比較的安定な金属との合金あるいは積層構造が好適に用いられる。更に、トップエミッション型の有機ＥＬでは、前述の陰極に透光性を与えるために薄く形成する必要がある。従って、電極として十分な導電性を確保するためにＩＴＯ、ＩＺＯ、ＺｎＯ、ＳｎＯ２等の導電性金属酸化物を透明電極層として透光性を有する金属層上に形成することが出来る。透明電極層は、単層あるいは複数の材料の積層膜としても良い。
【００６５】
本発明の有機ＥＬ部の構造は、第１の電極、少なくとも発光層を含む有機層、第２の電極を少なくとも有するものではあればよく、例えば前述の酸化物層のように第１の電極、少なくとも発光層を含む単層または複数層の機能性材料層、第２の電極以外の層を含んでいても良い。
【００６６】
（実施例１）
次に、本発明の実施例１について、図面を用いて詳細に説明する。
【００６７】
図１は、本発明の実施例１に係る有機ＥＬ表示装置１０の各画素領域１５の平面図を示す。図２は、図１のＣ−Ｃ’線断面図を示す。有機ＥＬ表示装置１０は、例えば、ガラスや樹脂等の基板１１上において、マトリクス状に設けられた各画素領域１５に陽極１２が形成されている。また、各画素領域１５の陽極１２を囲むように、ＳｉＯ２層１３及びバンク１４（隔壁）が形成されている。バンク１４は、撥液性を有する絶縁性の材料で形成されている。
【００６８】
バンク１４内の陽極１２上には、構造体１９が形成されている。構造体１９は、図１に示すように、各画素領域１５において、その短辺方向の中央部であって、且つ、長辺方向に延びるように等間隔に複数個配置されている。構造体１９は、図２に示すように、陽極１２上に起立する突状（より具体的には円柱状）に形成されている。構造体１９は、親液性を有する絶縁性の材料で形成されている。構造体１９の構成材料としては、さらに透明の材料であれば、画素の発光を吸収せず、より好ましい。
【００６９】
また、陽極１２上には、正孔輸送層１６及び発光層１７（機能性材料層）がこの順で形成されている。さらに、バンク１４、発光層１７、構造体１９等を覆うように陰極１８が形成されている。
【００７０】
次に、本発明の実施例１に係る有機ＥＬ表示装置１０の製造方法について説明する。
【００７１】
まず、アモルファスシリコン膜や多結晶シリコン膜で作製された薄膜トランジスタがマトリクス状に形成された基板１１上に、スパッタリング法によってＩＴＯ膜を１００ｎｍの膜厚で形成した。
【００７２】
次いで、フォトリソグラフィー技術を使用し、塩化第二鉄水溶液をエッチング液として、ＩＴＯ膜のパターニングを行い、各画素領域１５ごとに区切られた陽極１２を形成した。画素領域１５ごとに区切られたこの陽極１２は、薄膜トランジスタと平坦化層の機能を有する層間絶縁膜で分離されており、層間絶縁膜に穿たれたコンタクトホールを通して、その下のマトリクス状に形成された薄膜トランジスタに各々接続されている。
【００７３】
次に、ＩＴＯ膜を形成した基板１１上に、ＳｉＯ２をスパッタリング法によって１５０ｎｍの膜厚となるように成膜して、ＳｉＯ２膜を形成した。続いて、フォトリソグラフィー技術によってＳｉＯ２膜をパターニングした後、バッファードフッ酸をエッチング液として用い、陽極１２が露出するように、ＳｉＯ２層１３を形成した。
【００７４】
次に、パターニングしたＳｉＯ２層１３及び陽極１２上に、撥液性を有する感光性アクリル樹脂を、厚さがほぼ２μｍとなるように、スピンコート法で塗布し、露光及び現像を行って、ＳｉＯ２層１３上にバンク１４を形成した。感光性アクリル樹脂に撥液性を付与する方法の一つとしては、フッ素系の表面改質剤を添加する方法がある。例えば、大日本インキ化学工業社製のフッ素系表面改質剤メガファックシリーズを固形分に対し０．１〜５ｗｔ％添加することで、感光性アクリル樹脂に撥液性を付与することができる。また、フッ素系化合物を基材に有する感光性樹脂を用いることでも撥液性を有するバンク１４をパターニング形成することが可能である。
【００７５】
次いで、撥液性を有しない感光性アクリル樹脂を、厚さがほぼ５μｍとなるように、スピンコート法で塗布し、露光及び現像を行って、画素内の陽極１２上に構造体１９を配置形成した。この後、ＵＶオゾンに基板１１表面を２分間晒すことにより、ＳｉＯ２、ＩＴＯ上および構造体１９に親液性を付与した。この時、バンク１４は撥液性を有しているために、ＵＶオゾン処理を行っても、親液性を発現せず撥液状態のままであった。
【００７６】
バンク１４で区切られた画素領域１５は、１７０μｍ (行方向：インクジェットヘッドが動いていく方向) ×５０μｍ（列方向）であり、陽極１２の露出部は、１５０μｍ (行方向：インクジェットヘッドが動いていく方向) ×４０μｍ（列方向）とした。また、画素の形成される間隔は、行方向１８０μｍ、列方向６０μｍとした。さらに、構造体１９の直径は２０μｍであり、構造体１９同士の間隔は３０μｍとした。構造体１９の個数は、行方向に４個、列方向に1個とした。
【００７７】
次いで、正孔輸送材料として、ＰＥＤＯＴ／ＰＳＳ（ポリエチレンジオキシチオフェンとポリエチレンスルホン酸との混合物）を用い、ＰＥＤＯＴ／ＰＳＳを分散又は溶解させる溶媒として水を用いて、正孔輸送層溶液（正孔輸送材料を含む組成物）であるＰＥＤＯＴ／ＰＳＳ水溶液を調製した。ここで、ＰＥＤＯＴ／ＰＳＳ水溶液は、粘度が約８ｍＰａ・ｓ、表面張力が約３０ｍＮ／ｍとなるように調製した。インクジェット装置に備えられたノズル径が約２０μｍの溶液吐出ヘッドから、室温条件下、該正孔輸送層溶液４ｐｌ〜６ｐｌの吐出量をもつインクジェットヘッドを塗布したい画素の手前で固定し、ステージを画素の行方向に移動速度５ｍｍ/ｓで移動しながら不吐出対策として１００発捨て吐出した後、ステージ移動速度を３０ｍｍ/ｓに上げ、塗布したい画素領域１５に所望量を塗布し始めた。この際、吐液ができるだけ均一に画素内に広がるように、各画素領域１５ごとに均等に吐出を行った。すなわち、１つの画素領域１５に対し、列方向に３０μｍの間隔をもった２ノズルにて、行方向に１０μｍの間隔で１６回吐出し、合計３２滴の液滴を塗布した。この時、吐液は親液性を有する絶縁性の構造体１９の表面にぬれ広がったため、吐液が縮まり画素中央部に集まることなく、各画素領域１５全体に均一に保持された。
【００７８】
このようにして、行方向に１００画素分塗布した。この時、列方向には１８画素分を同時に塗布した。１８画素はヘッドに構成されているノズル数により決定される最大の列方向塗布可能画素数である。次に列方向に１０８０μｍ移動させ、同様にして行方向に１００画素を塗布した。この走査を繰り返すことで、列方向には３６０画素の塗布を行った。
【００７９】
その後、画素内に正孔輸送層溶液が塗布された基板１１を減圧乾燥機にて、室温下、１Ｔｏｒｒ下で２０分放置し、正孔輸送層溶液中の溶媒成分である水を乾燥除去した後、ホットプレート上で２００℃にて５分間焼成を行うことにより正孔輸送層１６を形成した。
【００８０】
次に、発光層材料としてポリフルオレン系緑色発光材料を使用し、溶媒を芳香族系の混合溶媒として発光層溶液（発光層材料を含む組成物）を作成した。発光層溶液の粘度は約１５ｍＰａ・ｓ、表面張力が約４０ｍＮ／ｍに調製した。正孔輸送層１６と同様の塗布方法を用いて、インクジェット方式により、正孔輸送層１６が形成された画素領域１５に発光層１７を塗布した。この時、発光層１７の吐液は正孔輸送層１６と同様に、親液性を有する絶縁性の構造体１９の表面にぬれ広がることによって、画素内に均一に保持された。その後、画素領域１５に発光層溶液が塗布された基板１１を、Ｎ２雰囲気内のホットプレート上で、２００℃にて、６０分間乾燥させて、発光層溶液中の溶媒成分を乾燥除去することにより発光層１７を形成した。
【００８１】
次いで、公知の技術を用いて、正孔輸送層１６および発光層１７が形成された基板１１上に、ＢａとＡｌとを積層して陰極１８を形成した。
【００８２】
上記の手順によって製造した有機ＥＬ表示装置１０によれば、正孔輸送層１６および発光層１７の吐液が各画素領域１５に十分に広がり、それらの層で画素領域１５が完全に被覆されるために、図７（ｄ）示したようなの空隙部分１１９が存在しなかった。したがって、電極同士が直接接触することがなくなり、従来の構成で発生していたリーク電流が抑制された。
【００８３】
なお、本実施例では、アクティブマトリクス型の有機ＥＬ表示装置１０を示したが、薄膜トランジスタが形成されていないパッシブマトリクス型の有機ＥＬ表示装置１０においても同様に実施が可能である。この場合、行方向には陽極１２を線状に連続的に形成し、一方で陰極１８を蒸着時にマスクなどを用いることにより、列方向に線状に連続な膜として形成すれば良い。
【００８４】
また、本実施例では、正孔輸送層材料としてＰＥＤＯＴ／ＰＳＳ、発光層１７としてポリフルオレン系緑色発光材料を使用したが、これに限らず、他の機能性材料を使用することが可能である。
【００８５】
さらに、本実施例では、正孔輸送層１６および発光層１７をインクジェット方式にて成膜したが、これに限らず、機能性材料層のいずれかの層の形成にインクジェット方式を用いていれば良い。すなわち、正孔輸送層１６をスプレー方式にて成膜し、発光層１７をインクジェット方式で成膜した場合においても同様に実施が可能である。
【００８６】
また本実施例では、正孔輸送層１６と発光層１７のみを機能性材料層として使用したが、その他に電子輸送層やキャリアブロッキング層などの層を追加積層することが可能である。さらには、機能性材料層として発光層１７のみを成膜してもよい。
【００８７】
さらに、本実施例では、親液性を有する絶縁性の構造体１９を感光性樹脂にて形成したが、これに限らず、親液性を発現し得るものであれば良く、例えばＳｉＮなどの無機膜をＣＶＤ等の方法を用いて成膜し、パターニングすることでも形成することが可能である。
【００８８】
（実施例２）
次に、本発明の実施例２について、図面を用いて詳細に説明する。
【００８９】
図３は、本発明の実施例２に係る有機ＥＬ表示装置２０の画素領域２５の断面図を示す。有機ＥＬ表示装置２０は、例えば、ガラスや樹脂等の基板２１上において、マトリクス状に設けられた各画素領域２５に陽極２２が形成されている。また、各画素領域２５の陽極２２を囲むように、ＳｉＯ２層２３が形成されている。
【００９０】
陽極２２及びＳｉＯ２層２３上には、キャリア輸送層である正孔輸送層２６（機能性材料層）が各隣接画素領域２５に渡って形成されている。
【００９１】
正孔輸送層２６上のＳｉＯ２層２３に対応する領域には、バンク２４（隔壁）が形成されている。バンク２４は、撥液性を有する絶縁性の材料で形成されている。
【００９２】
バンク２４内には、構造体２９が形成されている。構造体２９は、実施例１と同様に、各画素領域２５において、その短辺方向の中央部であって、且つ、長辺方向に延びるように等間隔に複数個配置されている。構造体２９は、正孔輸送層２６上に起立する突状（より具体的には円柱状）に形成されている。構造体２９は、親液性を有する絶縁性の材料で形成されている。構造体２９の構成材料としては、さらに透明の材料であれば、画素の発光を吸収せず、より好ましい。
【００９３】
また、正孔輸送層２６上には、発光層２７（機能性材料層）が形成されている。さらに、バンク２４、発光層２７、構造体２９等を覆うように陰極２８が形成されている。
【００９４】
次に、本発明の実施例２に係る有機ＥＬ表示装置２０の製造方法について説明する。
【００９５】
実施例２において、まず、実施例１とＳｉＯ２層２３をパターニングするところまでは同様の処理を行った。その後、真空蒸着法により、蒸着マスクを用いて所望の部分に酸化モリブデン膜を２０ｎｍの膜厚で形成し、正孔輸送層２６を形成した。この時、酸化モリブデン膜は、隣接画素領域２５に渡って形成した。
【００９６】
次いで、実施例１と同様に、撥液性を有する感光性アクリル樹脂を、厚さがほぼ２μｍとなるように、スピンコート法で塗布し、露光及び現像を行って、正孔輸送層２６上にバンク２４を形成した。
【００９７】
続いて、撥液性を有しない感光性アクリル樹脂を、厚さがほぼ５μｍとなるように、スピンコート法で塗布し、露光及び現像を行って、各画素領域２５の正孔輸送層２６上に、構造体２９を配置形成した。この後、ＵＶオゾンに基板２１表面を２分間晒すことにより、正孔輸送層２６および構造体２９に親液性を付与した。それ以降の発光層２７および陰極２８の形成に関しては、実施例１と同様にし、有機ＥＬ表示装置２０を作製した。
【００９８】
本実施例の構成によれば、正孔輸送層２６が隣接画素領域２５に渡って形成されており、各画素領域２５に図７（ｄ）で示したような空隙部分は存在しなかった。また、発光層２７については、親液性の構造体２９によって各画素領域２５に吐液が均一に保持されたため、正孔輸送層２６を完全に被覆することで、図７（ｄ）で示したような空隙部分は存在しなかった。その結果、正孔輸送層２６と陰極２８とは接触せず、接触部によるリーク電流が抑制された。
【００９９】
（実施例３）
次に、本発明の実施例３について、図面を用いて詳細に説明する。
【０１００】
図４は、本発明の実施例３に係る有機ＥＬ表示装置３０の画素領域の断面図を示す。有機ＥＬ表示装置３０は、例えば、ガラスや樹脂等の基板３１上において、マトリクス状に設けられた各画素領域３５に陽極３２が形成されている。また、各画素領域３５の陽極３２を囲むように、ＳｉＯ２層３３が形成されている。
【０１０１】
陽極３２及びＳｉＯ２層３３上には、キャリア輸送層である正孔輸送層３６（機能性材料層）及びキャリアブロッキング層４１が、この順で各隣接画素領域３５に渡って形成されている。
【０１０２】
キャリアブロッキング層４１上のＳｉＯ２層３３に対応する領域には、バンク３４（隔壁）が形成されている。バンク３４は、撥液性を有する絶縁性の材料で形成されている。
【０１０３】
バンク３４内には、構造体３９が形成されている。構造体３９は、実施例１と同様に、各画素領域３５において、その短辺方向の中央部であって、且つ、長辺方向に延びるように等間隔に複数個配置されている。構造体３９は、キャリアブロッキング層４１上に起立する突状（より具体的には円柱状）に形成されている。構造体３９は、親液性を有する絶縁性の材料で形成されている。構造体３９の構成材料としては、さらに透明の材料であれば、装置の発光面積を減少させず、より好ましい。
【０１０４】
また、キャリアブロッキング層４１上には、発光層３７（機能性材料層）が形成されている。さらに、バンク３４、発光層３７、構造体３９等を覆うように陰極３８が形成されている。
【０１０５】
次に、本発明の実施例３に係る有機ＥＬ表示装置３０の製造方法について説明する。
【０１０６】
実施例３において、まず、実施例１とＳｉＯ２層３３をパターニングするところまでは同様の処理を行った。その後、正孔輸送材料として、ＰＥＤＯＴ／ＰＳＳを用い、ＰＥＤＯＴ／ＰＳＳを分散又は溶解させる溶媒として水を用いて、正孔輸送層溶液であるＰＥＤＯＴ／ＰＳＳ水溶液を調製した。次いで、ＰＥＤＯＴ／ＰＳＳをスピンコート法によって基板３１全面に塗布した後、不要な部分を純水にて除去し、ホットプレート上で２００℃にて５分間焼成を行うことで、正孔輸送層３６を形成した。
【０１０７】
次に、キャリアブロッキング材料としてトリフェニルアミン化合物を用い、トリフェニルアミン化合物をキシレンに溶解させ、キャリアブロッキング層溶液を調製した。次いで、キャリアブロッキング層溶液をスピンコート法によって基板３１全面に塗布した後、不要な部分をアセトンにて除去した。その後、Ｎ２雰囲気内のホットプレート上で、２００℃にて、６０分間乾燥させて、キャリアブロッキング層溶液中の溶媒成分を乾燥除去して、キャリアブロッキング層４１を形成した。この乾燥過程により、キャリアブロッキング層４１は発光層溶液にほとんど不溶となる。
【０１０８】
次いで、実施例１と同様に、撥液性を有する感光性アクリル樹脂を、厚さがほぼ２μｍとなるように、スピンコート法で塗布し、露光及び現像を行って、キャリアブロッキング層４１上にバンク３４を形成した。続いて、撥液性を有しない感光性アクリル樹脂を、厚さがほぼ５μｍとなるように、スピンコート法で塗布し、露光及び現像を行って、各画素領域３５のキャリアブロッキング層４１上に、構造体３９を配置形成した。この時、正孔輸送層３６およびキャリアブロッキング層４１は、各隣接画素領域３５に渡って形成した。
【０１０９】
その後、Ｎ２雰囲気中でＵＶ照射を２分間実施し、キャリアブロッキング層４１および構造体３９に親液性を付与した。Ｎ２雰囲気とした理由は、大気中でのＵＶ照射にて発生するオゾンによって正孔輸送層３６およびキャリアブロッキング層４１が損傷するのを防止するためである。それ以降の発光層３７および陰極３８の形成に関しては、実施例１と同様にし、有機ＥＬ表示装置３０を作製した。
【０１１０】
本実施例の構成によれば、正孔輸送層３６およびキャリアブロッキング層４１が各隣接画素領域３５に渡って形成されており、図７（ｄ）で示したような空隙部分は存在しなかった。また、発光層３７については、親液性の構造体３９によって各画素領域３５に吐液が均一に保持されたため、正孔輸送層３６を完全に被覆し、図７（ｄ）で示したような空隙部分は存在しなかった。その結果、正孔輸送層３６と陰極３８とは接触せず、接触部によるリーク電流が抑制された。
【０１１１】
なお、実施例１〜３では、親液性を有する絶縁性の構造体１９，２９，３９の高さをそれぞれ略５μｍとしたが、これに限らず、機能性材料層を各画素領域１５，２５，３５に均一に形成できる効果を発現するものであれば、高さはこれに限らない。但し、本発明の効果を十分に発現させるためには、親液性の構造体１９，２９，３９の高さは各画素領域１５，２５，３５に塗布された組成物の液滴の高さの１／３以上であることが望ましい。例えば、本実施例では、各画素領域１５，２５，３５に塗布された合計３２滴の液滴は、その高さが略１３μｍであった。したがって、１３μｍの１／３以上、すなわち４．３μｍ以上の高さを有する親液性の構造体１９，２９，３９を形成することが望ましい。
【０１１２】
また、実施例１〜３では、円柱状の構造体１９，２９，３９を各画素領域１５，２５，３５の長辺方向に１列配置としたが、これに限らず、機能性材料層を画素内に均一に形成できる効果を発現するものであれば、様々な配列・形状のものを用いることができる。
【０１１３】
構造体１９，２９，３９は、例えば、それぞれ図５（ａ）に示すように、長辺方向に延びる列を２列配置した構造体１９ａ，２９ａ，３９ａであってもよい。また、図５（ｂ）に示すように、長辺方向に延びるように、１列と２列とに交互に配置した構造体１９ｂ，２９ｂ，３９ｂであってもよい。さらに、図５（ｃ）に示すように、四角柱状に形成した構造体１９ｃ，２９ｃ，３９ｃであってもよい。また、図５（ｄ）に示すように、三角柱状に形成した構造体１９ｄ，２９ｄ，３９ｄであってもよい。また、これら以外にも、各構造体１９，２９，３９を、高さ方向にも辺長が変化するテーパ状または逆テーパ状等に形成してもよい。
【０１１４】
また、バンク１４，２４，３４及び構造体１９，２９，３９を、互いの間隔が、少なくとも一箇所においてバンク１４，２４，３４内に供給された組成物の液滴の直径よりも小さくなるように形成することが好ましい。これにより、吐出された液滴が、バンク１４，２４，３４の表面と親液性を有する絶縁性の構造体１９，２９，３９の表面との両方に接触することになり、液滴がそれらの表面で保持される。このため、吐液が縮まる現象が効果的に抑制される。本実施例でいえば、１滴の液滴量を４ｐｌとした場合、液滴の直径は略２０μｍとなるため、バンク１４，２４，３４端と構造体１９，２９，３９との間隔をそれ以下とすることが望ましい。ただし、構造体１９，２９，３９を透明材料で形成しない場合は、構造体１９，２９，３９の存在する部分が発光しないため、その分、発光面積が小さくなる。したがって、構造体１９，２９，３９の配置は、本発明の効果と発光面積の減少との兼ね合いによって決定すべきである。
【産業上の利用可能性】
【０１１５】
以上説明したように、本発明は、有機ＥＬ表示装置及びその製造方法について有用である。
【図面の簡単な説明】
【０１１６】
【図１】本発明の実施例１に係る有機ＥＬ表示装置の各画素領域の平面図である。
【図２】図１のＣ−Ｃ’線断面図である。
【図３】本発明の実施例２に係る有機ＥＬ表示装置の画素領域の断面図である。
【図４】本発明の実施例３に係る有機ＥＬ表示装置の画素領域の断面図である。
【図５】（ａ）は、長辺方向に延びるように２列配置された各構造体の平面図である。（ｂ）は、長辺方向に延びるように１列と２列とに交互に配置された各構造体の平面図である。（ｃ）は、四角柱状に形成された各構造体の平面図である。（ｄ）は、三角柱状に形成された各構造体の平面図である。
【図６】従来の有機ＥＬ表示装置の平面図である。
【図７】（ａ）〜（ｄ）は、従来の有機ＥＬ表示装置の製造工程における、図６のＡ−Ａ’線断面図である。
【図８】（ａ）及び（ｂ）は、それぞれ空隙部分が形成された従来の有機ＥＬ表示装置の断面図である。
【符号の説明】
【０１１７】
１０，２０，３０      有機ＥＬ表示装置
１１，２１，３１      基板
１２，２２，３２      陽極
１３，２３，３３      ＳｉＯ２層
１４，２４，３４      バンク
１５，２５，３５      画素領域
１６，２６，３６      正孔輸送層
１７，２７，３７      発光層
１８，２８，３８      陰極
１９，２９，３９，１９ａ，２９ａ，３９ａ，１９ｂ，２９ｂ，３９ｂ，１９ｃ，２９ｃ，３９ｃ，１９ｄ，２９ｄ，３９ｄ      構造体
４１      キャリアブロッキング層
【図１】
2009266517.tif 000003
【図２】
2009266517.tif 000004
【図３】
2009266517.tif 000005
【図４】
2009266517.tif 000006
【図５】
2009266517.tif 000007
【図６】
2009266517.tif 000008
【図７】
2009266517.tif 000009
【図８】
2009266517.tif 000010